FR 2884936 A1 20061027 FR 0504145 A 20050425 Génération d'onde par compensation de déphasage de propagation d'ondes dans un milieu optiquement non linéaire La présente invention concerne la génération paramétrique d'une onde monochromatique à partir de l'interaction de deux ondes monochromatiques colinéaires incidentes injectées dans un milieu à propriétés optiques non linéaires. L'un des domaines d'application visés par l'invention est la bande III du spectre, soit des longueurs d'onde comprises entre 8 m et 12 m, pour laquelle des sources cohérentes accordables peu nombreuses sont constituées actuellement par des lasers à semiconducteurs tels que les lasers à cascade quantique. La génération paramétrique optique offre cependant une voie de recherche prometteuse, même si elle requiert des matériaux en pénurie. Ainsi, les semiconducteurs usuels de l'industrie électronique, tels que l'arséniure de gallium GaAs, le séléniure de zinc ZnSe ou le phosphure d'indium InP, sont d'excellents candidats pour la conversion paramétrique d'un rayonnement optique de la bande I du spectre, soit des longueurs d'onde comprises entre 1 m et 3 m, vers la bande III. En effet les semiconducteurs précédents (i) présentent des performances non linéaires parmi les plus grandes des matériaux optiques, (ii) ont des zones spectrales de transparence, et donc d'accordabilité spectrale, extrêmement étendues, par exemple de 0,5 m à 20 m pour le ZnSe, (iii) bénéficient d'une technologie très développée, héritée de celle de la microélectronique, (iv) sont. aisément disponibles sur le marché mondial et ne sont soumis à aucun embargo, et (v) sont potentiellement bon marché. Ces matériaux sont cependant isotropes, ce qui interdit tout scénario d'accord de phase par biréfringence naturelle. Pour remédier à cette limitation, l'article de J.A. Armstrong et al, "Interactions between Light Waves in a Nonlinear Dielectric", Physical Revue, Vol. 127, No. 6, p. 1918 à 1939, 15 Septembre 1962, propose une technique alternative dite du quasi-accord de phase (QAP) qui réalise une conversion efficace. Le QAP consiste à compenser le déphasage de propagation des ondes, dû à la dispersion d'indice, en ajoutant artificiellement et périodiquement un déphasage supplémentaire. Cette remise en phase périodique des ondes est imposée après une distance périodique qui définit des tronçons au cours de la traversée du matériau par les ondes. Ces tronçons maximisent individuellement le rendement de conversion et ont une longueur égale à un nombre impa=_r de longueurs de cohérence. Selon l'article de R. Haïdar et al, "Fresnel phase matching for threewave mixing in isotropic semiconductors", Journal Optical Society of America, Vol.21, No. 8, p.1522 à 1534, Août 2004, le quasi-accord de phase QAP recourt à la réflexion interne totale dans le milieu non linéaire: le déphasage subi par chaque onde à la réflexion compense le déphasage dû à la propagation dans un matériau optiquement non linéaire. L'accord de phase est obtenu par ce que l'on appelle la biréfringence de Fresnel , puisque chaque onde subit un déphasage qui dépend notamment de sa fréquence et de sa polarisation. La distance entre deux "rebonds" contre des faces d'une plaque de matériau optiquement non linéaire est à chaque fois choisie strictement égale à un nombre impair de longueurs de cohérence pour un QAP résonant, ou proche d'un nombre impair de longueurs de cohérence pour un QAP non résonant afin de maximiser la conversion sur chaque tronçon élémentaire entre deux rebonds successifs. L'onde générée en sortie est alors le résultat de l'interférence constructive entre les contributions individuelles de toutes les ondes. Le rendement de conversion ri d'un convertisseur de longueur d'onde en QAP est proportionnel au carré du nombre N de remises en phase et donc du nombre de rebonds dans le cas du QAP par réflexion interne totale. r) oc N2, indépendamment de l'épaisseur de matériau traversée. Le rendement de conversion du QAP reste néanmoins limité. Dans le meilleur des cas, pour un matériau de longueur donnée, il ne peut dépasser 40 % du rendement que permettrait l'accord de phase parfait APP, obtenu par exemple par biréfringence naturelle. L'invention a pour objectif d'accroître considérablement le rendement de conversion par unité de longueur. Contrairement aux idées reçues, cet objectif n'est pas nécessairement atteint en maximisant le rendement de conversion de chaque tronçon élémentaire entre deux rebonds successifs. Pour atteindre cet objectif, un procédé pour générer à partir de première et deuxième ondes monochromatiques colinéaires traversant un milieu optiquement non linéaire une troisième onde monochromatique, le milieu induisant entre les trois ondes un déphasage de propagation qui a la valeur 7E si les trois ondes parcourent une longueur de cohérence dans le milieu et qui est compensé à la valeur 0 modulo 2n chaque fois que les trois ondes ont parcouru une distance périodique dans le milieu, est caractérisé en ce que la distance périodique est strictement inférieure à la longueur de cohérence. Comme on le verra dans la suite, la longueur de cohérence est une distance dans le milieu optiquement non linéaire à l'intérieur de laquelle l'interaction entre les trois ondes est constructive et donc le rendement de conversion croît. Selon l'invention, le déphasage de propagation entre les trois ondes est compensé à la valeur 0 modulo 2n par une réflexion interne totale des trois ondes sur des faces parallèles bordant le milieu optiquement non linéaire et distantes d'une épaisseur inférieure à la distance périodique. L'accord de phase selon l'invention est ainsi "fractionnaire" en ce sens que la distance périodique entre deux rebonds successifs est une fraction de la longueur de cohérence, par exemple la moitié environ de la longueur de cohérence, ce qui permet d'accroître le rendement de conversion linéique du milieu optiquement non linéaire, isotrope ou anisotrope, et de le rendre comparable au rendement de conversion qui serait obtenu idéalement par un accord de phase parfait. Les faibles valeurs de la distance périodique favorisent un meilleur rendement de conversion. L'invention permet d'atteindre, pour un matériau donné, des rendements de conversion linéiques comparables à ceux de l'accord de phase parfait, et toujours supérieurs à ceux pour les quasi-accords de phase usuels. Typiquement, le rendement de conversion linéique peut atteindre le double de celui pour un quasi-accord de phase QAP. L'accroissement du rendement linéique grâce à l'accord de phase fractionnaire selon l'invention répond à un enjeu important relatif à la production de sources optiques cohérentes de forte puissance qui dépend du rendement de conversion linéique des matériaux. Pour passer de la génération paramétrique optique à l'oscillation paramétrique optique nettement plus efficace, il est en effet nécessaire d'atteindre un fort rendement de conversion sur la longueur de matériau la plus courte possible. Les rendements obtenus par les techniques de quasi-accord de phase QAP usuelles pour la génération d'une onde dans certaines régions du spectre, telles que la bande III pour des longueurs d'onde de la dizaine de micromètre, restent en général faibles. L'accord de phase fractionnaire selon l'invention permet de surmonter cette limitation. L'invention concerne également un dispositif de génération d'onde pour la mise en oeuvre du procédé de l'invention. Il comprend un milieu optiquement non linéaire dans lequel deux ondes monochromatiques colinéaires incidentes sont injectées pour générer une onde monochromatique et qui induit entre les trois ondes un déphasage de propagation ayant la valeur 7t si les trois ondes parcourent une longueur de cohérence dans le milieu et compensé à la valeur 0 modulo 2n chaque fois que les trois ondes ont parcouru une distance périodique dans le milieu. Le dispositif de génération d'onde est caractérisé en ce que la distance périodique est strictement inférieure à la longueur de cohérence. Le milieu optiquement non linéaire tel qu'une plaque de semiconducteur pouvant avoir une épaisseur inférieure à 50 m environ peut être limité par deux grandes faces parallèles entre lesquelles les ondes se réfléchissent selon un angle de réflexion supérieur aux angles critiques de réflexion totale dans le milieu optiquement non linéaire pour les trois ondes et qui sont distantes d'une épaisseur égale au produit de la distance périodique par le cosinus de l'angle de réflexion. D'autres caractéristiques et avantages de la présente invention apparaîtront plus clairement à la lecture de la description suivante de plusieurs réalisations préférées de l'invention, données à titre d'exemples non limitatifs, en référence aux dessins annexés correspondants dans lesquels: la figure 1 est une section longitudinale schématique d'un convertisseur de longueur d'onde pour dispositif de génération d'onde selon l'invention; - les figures 2, 3 et 4 montrent schématiquement un moyen d'injection d'onde et un moyen d'extraction d'onde pour le convertisseur de longueur d'onde respectivement selon trois réalisations; - la figure 5 est un diagramme du rendement de conversion en fonction du déphasage de propagation pour un désaccord de phase et un quasi-accord de phase tel que la distance de remise en phase périodique des ondes est égale à la longueur de cohérence; - la figure 6 est un diagramme du rendement de conversion en fonction du carré de la longueur d'un matériau optiquement non linéaire pour différents rapports de la distance de remise en phase périodique sur la longueur de cohérence; et - la figure 7 est un diagramme du rendement de conversion, exprimé en pourcentage par rapport à l'accord de phase parfait, en fonction de la distance de remise en phase périodique pour montrer l'accroissement considérable du rendement linéique selon l'accord de phase fractionnaire de l'invention. Selon une réalisation préférée de l'invention montrée à la figure 1, un convertisseur de longueur d'onde mettant: en uvre le procédé de génération d'onde monochromatique comprend un matériau isotrope ou anisotrope, optique ou électro-optique M sous la forme d'une plaque mince P en tant que milieu optiquement non linéaire. Comme cela est connu, deux ondes électromagnétiques monochromatiques colinéaires incidentes 01 et 02 ayant des longueurs d'onde 21 et 2^.2 sont injectées à une extrémité d'entrée du convertisseur de longueur d'onde à travers un moyen d'injection d'onde IN. Puis les ondes 01 et 02 interagissent non linéairement entre elles par combinaison de longueurs d'onde dans le convertisseur pour former une troisième onde électromagnétique monochromatique 03 ayant une longueur d'onde 2l,3. Finalement l'onde 03 est extraite à une extrémité de sortie du convertisseur opposée à l'extrémité d'entrée à travers un moyen d'extraction d'onde EX, et isolée à travers un moyen de filtrage FI. La troisième onde 03 est colinéaire aux deux autres ondes 01 et 02 au cours de la traversée du matériau non linéaire M par les trois ondes. Les fréquences Fl=wl/27t=k1c/ 121tn1) , F2=w2/27t=k2c/ (27tn2) et F3=w3/2Tt=k3c/ (27tn3) correspondant aux longueurs d'onde 2,1, X2 et 21,3 vérifient la relation: F3 = F1 F2, soit 03 = 0)1 W2 où k1=27tn1/7X1, k2=271n2/X2 et k3=27tn3/3 sont des nombres d'onde, ni, n2 et n3 sont des indices de réfraction du matériau M pour les fréquences F1, F2 et F3, et c la vitesse de la lumière dans le vide. Par exemple, les ondes 01 et 02 sont des faisceaux optiques du proche infrarouge émis par deux sources laser et ont leurs longueurs d'onde XI et X2 comprise entre 1 m et 3 m, et la longueur d'onde X3 de l'onde 03 est incluse dans la bande III du spectre, soit une longueur d'onde X3 comprise entre 8 m et 12 m. Le matériau M optiquement non linéaire est par exemple un semiconducteur isotrope tel que l'arséniure de gallium GaAs ou le séléniure de zinc ZnSe, ou un matériau ferroélectrique biréfringent. La plaque a une épaisseur constante t de l'ordre de plusieurs dizaines ou centaines de microns. La plaque présente deux grandes faces parallèles F formant des dioptres matériau - air (ou un autre diélectrique, pourvu qu'il soit d'indice inférieur à celui du matériau de la plaque) ayant une grande qualité optique pour réfléchir en zig-zag de "rebond en rebond" R les ondes ainsi guidées dans le matériau M depuis le moyen d'injection d'onde IN vers le moyen d'extraction d'onde EX. La plaque P dans laquelle s'opère la conversion d'onde se comporte alors comme un guide d'ondes multimode pour chaque onde 01, 02, 03 qui se réfléchit totalement sur les grandes faces F avec un angle de réflexion a supérieur à un angle critique de réflexion totale respectif dans le matériau optiquement non linéaire M. En variante, une onde électromagnétique monochromatique incidente est injectée à l'extrémité d'entrée du convertisseur de longueur d'onde à travers un moyen d'injection d'onde IN pour générer dans le convertisseur deux ondes électromagnétiques monochromatiques colinéaires dont au moins une est extraite à l'extrémité de sortie du convertisseur. L'invention n'est pas limitée aux valeurs précédentes de longueurs d'onde. Les longueurs d'onde ?i, X2 et ?3 des ondes électromagnétiques 01, 02 et 03 peuvent appartenir indifféremment à n'importe quelle bande spectrale, de l'ultraviolet à l'infrarouge, y compris le domaine visible. A priori, les longueurs d'onde ?u, X2 et 23 sont différentes entre elles. Cependant les longueurs d'onde 2,1 et X2 des ondes colinéaires incidentes 01 et 02 peuvent être égales et la longueur d'onde 23 peut être plus grande ou plus petite qu'au moins l'une des longueurs d'onde X1 et X2. Le convertisseur de longueur d'onde peut alors augmenter la d'onde, ou bien diminuer la longueur d'onde. De manière schématique dans la figure 1, le moyen d'injection d'onde IN et le moyen d'extraction d'onde EX sont représentés par des chants biseautés de la plaque mince P. Toutefois en pratique, les ondes sont injectées et extraites selon l'une des trois réalisations suivantes: - injection des ondes 01 et 02 par prisme de couplage d'entrée INa et extraction de l'onde 03 par prisme de couplage de sortie EXa aux extrémités d'une face de la plaque Pa, selon l'article de H. KOMINE "Quasi-phase-matched second-harmonic generation by use of a total- internal-reflection phase shift in gallium arsenide and zinc selenide plates", Optics Letters, Vol. 23, No. 9, p. 661 à 663, let Mai 1998, comme montré à la figure 2; injection des ondes 01 et 02 par réseau de couplage d'entrée macroscopique INb et extraction de l'onde 03 par réseau de couplage de sortie macroscopique EXb, comme montré à la figure 3; les réseaux de couplage résultent de gravures dans des couches minces sur les extrémités d'une face de la plaque Pb pour former des zones ondulées selon l'article de D. PASCAL "Optimized coupling of a Gaussian beam into an optical waveguide with a grating coupler comparison of experimental and theoretical results", Applied Letters, Vol. 36, No. 12, p. 2.443 à 2447, 20 Avril 1997; - injection directe des ondes 01 et 02 par focalisation dans un cône d'acceptance angulaire INc de la plaque Pc, sans mise en forme préalable des ondes 01 et 02 en faisceaux, de manière similaire à l'injection de lumière dans une fibre optique, et extraction de l'onde 03 par un cône de sortie EXc, comme montré à la figure 4. Le dispositif de génération d'onde selon l'invention n'est pas limité aux couples ci-dessus de moyen d'injection d'onde IN et de moyen d'extraction d'onde EX en entrée et sortie du convertisseur de longueur d'onde. Selon deux autres exemples, le dispositif de génération d'onde comprend un prisme de couplage et un réseau de couplage. Soit en entrée le prisme de couplage injecte les deux ondes incidentes dans le milieu optiquement non linéaire M et en sortie le réseau de couplage extrait l'onde à générer du milieu, soit en entrée le réseau de couplage injecte les deux ondes incidentes dans le milieu et en sortie le prisme de couplage extrait l'onde à générer du milieu. En revenant à la figure 1, la dépendance de l'intensité I3 de l'onde sortante 03 résultant de l'interaction des deux ondes incidentes 01 et 02 d'intensités respectives I1 et I2 dans le matériau optiquement non linéaire M de la plaque P dans lequel les ondes se propagent selon une longueur totale donnée LP, correspondant à N rebonds R des ondes, peut s'écrire sous la forme suivante, en supposant une réflexion interne totale sans perte de chaque onde à chaque rebond R et donc un coefficient de réflexion égal à 1 pour chaque onde 01, 02 et 03: 1- Z c'3 c- (ND)2 3 2cn,n,n3AkD 3 ( NAO \2 sin 2 sin( 2) 4kD N sin( ) 2 i 2 i (1) où I1, I> et I3 désignent respectivement les intensités des ondes 01, 02 et 03, Zo est l'impédance du vide (377 Ohms), deff est la susceptibilité électrique non linéaire d'ordre 2 du matériau M, N est le nombre de rebonds R à l'intérieur de la plaque P pour la longueur donnée LP=ND, D est la distance entre deux rebonds successifs, Ak le désaccord de phase entre les trois ondes, soit selon un premier exemple Ak = (k1 - k2 - k3) en supposant ki > k2 >_ k3 et donc F1 > F2 ? F3 pour un convertisseur augmentant la longueur d'onde, ou selon un deuxième exemple Ak = (k3 - (k2 + k1)) en supposant k3 > k2 k1 et donc F3 > F2 > F1 un convertisseur diminuant la longueur d'onde, et Ac l) le déphasage global égal à Ak D + CF + En subi par les ondes entre deux rebonds successifs R, avec eDF le déphasage de Fresnel différentiel des trois ondes en interaction, soit cDF = 91 - 92 - 93 selon le premier exemple précédent ou (DF = 93 - 92 - (pl selon le deuxième exemple précédent, (pl, 92 et 9P3 étant les déphasages des ondes 01, 02 et 03 à la réflexion, et E représentant l'éventuelle inversion de signe du coefficient deff à la réflexion totale interne, soit E = 1 si le signe change, et E = 0 sinon. Afin d'assurer le guidage des trois ondes 01, 02 et 03 dans la plaque P faisant office de guide d'ondes multimode, et donc l'existence simultanée de modes aux fréquences FI, F2 et F3 des ondes 01, 02 et 03, il est nécessaire de satisfaire les relations suivantes. k1 D + (pl = 0 modulo 7t, k2D + ()2 0 modulo 7t, k3D + 93 0 modulo 7t. Les deux premières relations ci-dessus rappellent que les deux ondes incidentes 01 et 02 peuvent avoir des caractéristiques physiques différentes, par exemple, avoir des polarisations croisées, ce qui se traduit par des déphasages de Fresnel différents. Selon la technique antérieure, la condition de résonance et donc d'accord de phase entre deux rebonds successifs séparés de la distance périodique D impose que le déphasage global AcD = Ak D + (DF + E7t subi par les ondes entre deux rebonds soit un multiple de 2, c'est-à-dire Acis = 0 modulo 2nt. Sous cette condition, l'intensité I3 de l'onde sortante 03 selon la relation (1) devient: 02 2 I = 20 d tj (ND)2 2c- n,n,n3 AkD' 2 sin AkD (2) 2884936 13 Ainsi l'intensité I3 de l'onde sortante 03 suit la croissance quadratique du nombre de rebonds R, soit I3 a N2, et est d'autant plus élevée que le nombre de rebonds est grand. De la relation (2) est déduit le rendement de conversion r] = I3/(I1I2) par unité de longueur que l'invention vise à maximiser: rl = n1APP AkD 2 sin 2 AkD 2 (3) où Zow3 detr (ND)2 77APP 2c' n,nzn3 désigne le rendement de conversion de l'Accord de Phase Parfait APP, obtenu par exemple par un matériau biréfringent, et D est la distance entre deux remises en phase des ondes. La distance D correspond à la distance entre deux rebonds dans le cas du quasi-accord de phase QAP par réflexion interne totale, ou à la longueur de chaque "domaine" dans le QAP par inversion périodique de domaine avec un matériau ferroélectrique comme le niobate de lithium LiNbO3, selon l'article de Martin M. FEJER et al, "Quasi-Phase-Matched Second Harmonic Generation: Tuning and Tolerances", IEEE JOURNAL OF QUANTUM ELECTRONICS, Vol. 28, No. 11, p. 2631 à 2654, Novembre 1992. Dans un matériau optiquement non linéaire et non biréfringent usuel, il y a désaccord de phase DP et le rendement de conversion rl varie sinusoïdalement avec une période de déphasage de propagation Ak LP = Ak 2C = 27, comme montré en trait pointillé à la figure 5. C= 7t/4k est la longueur de cohérence correspondant tantôt à une demi-période au cours de laquelle les interférences entre les trois ondes 01, 02 et 03 soc.t constructives et le rendement de conversion croît jusqu'à un point d'inflexion, tantôt à une demi-période au cours de laquelle les interférences entre les trois ondes 01, 02 et 03 sont destructives et le rendement de conversion décroît depuis le point d'inflexion jusqu'à zéro. La situation du quasi-accord de phase QAP est obtenue en compensant périodiquement ce déphasage de propagation. De manière artificielle, à chaque demi- période sur deux, une inversion de domaine peut être créée afin de ne conserver qu'une interaction constructive entre les trois ondes 01, 02 et 03 et une croissance du rendement de conversion r après chaque point d'inflexion pour Ak D = nn, avec n un entier positif, comme montré en trait plein à la figure 5. Par exemple selon la technique antérieure, une tension électrique élevée est appliquée sur le matériau ferroélectrique entre les premier et deuxième rebonds, soit entre C = 7t/Ak et 2C = 27t/Ak, puis entre les troisième et quatrième rebonds, soit entre 3C = 37t/Ak et 4C = 4n/Ak, et ainsi de suite, afin d'ajouter artificiellement un déphasage de 7t et maintenir la croissance du rendement de conversion. Ainsi, d'après la relation (3), le rendement de conversion d'un Quasi Accord de Phase QAP est atteint lorsque le déphasage de propagation a la valeur Ak D/2 = nt/2, c'est-à-dire pour la longueur de cohérence D=C. De manière équivalente, le déphasage de Fresnel DF dû à la réflexion totale de chaque onde sur les faces F de la plaque P montrée à la figure 1 ajoute un déphasage supplémentaire de 7t à chaque point d'inflexion de manière à remettre à zéro le déphasage de propagation, soit 7t + 7t - 0 modulo 2nt. Le déphasage de Fresnel permet ainsi de compenser à la valeur 0 modulo 2n le déphasage entre les trois ondes Ak D/2 = Ak C/2 = n/2 dû à la propagation dans le matériau optiquement non linéaire M chaque fois que les trois ondes 01, 02 et 03 ont parcouru dans le matériau la distance périodique égale à la longueur de cohérence D==C, ou un nombre impair de longueurs de cohérence C, 3C, 5C et ainsi de suite, selon l'article précité de R. Haïdar et al. Selon l'invention, au lieu de tenter d'atteindre une efficacité maximale avec le quasi accord de phase, la distance périodique D entre deux rebonds successifs R des ondes 01, 02 et 03 est strictement inférieure à la longueur de cohérence C, afin que le rendement de conversion i selon la relation (3) sur un tronçon donné entre deux rebonds par réflexion totale ou par inversion de domaine n'atteigne pas de point d'inflexion à Ak D/2 = Ak C/2 = n/2. En d'autres termes, le rendement de conversion selon l'invention n'annule, ni n'inverse sa progression, comme c'est le cas selon la technique antérieure et demeure toujours croissant en fonction du déphasage de propagation. La technique selon l'invention peut être appelée "Accord de Phase Fractionnaire" APF parce que la distance D est une fraction de la longueur de cohérence C, soit D Ainsi en référence à la figure 5, l'invention n'est réalisable qu'à la condition que le processus de déphasage choisi, par exemple le déphasage de Fresnel DF, rattrape plus tôt le déphasage de propagation Ak D qui est donc strictement inférieur à n, soit D Selon la relation (3) et comme montré à la figure 6, plus la distance de remise en phase périodique D définissant la longueur d'un tronçon élémentaire entre deux rebonds successifs R est faible, plus le rendement de conversion global est élevé pour une longueur donnée LP=ND de matériau M. Lorsque la distance D tend vers 0, la situation idéale de l'accord de phase parfait APP est atteinte: les ondes incidentes 01 et 02 restent en phase avec l'onde générée 03 pendant toute la traversée du matériau, et le déphasage de propagation est alors en permanence compensé de sorte que le rendement de conversion reste bloqué sur sa meilleure pente de croissance qui est la pente à l'origine. Cependant l'accord de phase parfait nécessite l'usage d'un matériau biréfringent peu disponible. Selon la figure 7, le rendement de conversion selon l'accord de phase fractionnaire APF de l'invention peut atteindre 80 % environ pour une distance de remise en phase périodique D égale à une demi-longueur de cohérence C. Le rendement APF est ainsi beaucoup plus élevé que le rendement de conversion selon le quasi-accord de phase QAP de l'ordre de 40 % mais pour une distance périodique égale à la longueur de cohérence, soit le double de la distance périodique selon l'invention. Le dispositif de génération d'onde selon l'invention est basé sur la réflexion interne totale à chaque rebond R sur l'une des faces principales F de la plaque P. Le déphasage de Fresnel d)F peut atteindre toutes les valeurs comprises entre 0 et 2n, et peut compenser n'importe quel déphasage de propagation Ak D entre les trois ondes, avec D A titre d'exemple, à partir de deux ondes électromagnétiques monochromatiques colinéaires incidentes 01 et 02 ayant des longueurs d'onde identiques 2^.1 et X2 par exemple égales à a, = 10,6 m correspondant à une fréquence fondamentale F = wl/27t = w2 /27t = w/27t, le dispositif de l'invention génère le deuxième harmonique 2F = 2w/27t en tant que fréquence d'une troisième onde électromagnétique monochromatique 03 ayant une longueur d'onde k3 = 5,3 m. Une étude combinée des conditions d'accord de phase fractionnaire APF et de guidage des ondes impose des points discrets de fonctionnement, ce qui se traduit en termes de caractéristiques géométriques de la plaque P convertisseur de longueur d'onde. La plaque P est selon un exemple préféré en un matériau semiconducteur isotrope M comme l'arséniure de gallium GaAs. La longueur de cohérence C = 7t/Ak = n/ (k3 - 2k) = 1/ (2n3/a,3 - 4 n/a,) étant de l'ordre de la centaine de microns, précisément de 85,83 m, l'épaisseur maximale t de la plaque P est de l'ordre de la cinquantaine de microns, typiquement t = 46 m. Cette épaisseur est atteinte par exemple par polissage mécano-chimique de la plaque. La configuration de polarisation des ondes O1(w), O2(w) et O3(2w) est pps, c'est-à-dire les ondes incidentes 01 et 02 sont polarisées parallèlement au plan d'incidence et l'onde générée 03 est polarisée orthogonalement au plan d'incidence. L'angle de réflexion interne totale a des trois ondes O1(w), O2(w) et O3(2w) est environ 17,9 et supérieur aux angles critiques de réflexion totale dans l'arséniure de gallium respectivement pour les trois ondes 01(o), 02(o) et 03(2w). L'épaisseur t est alors égale au produit de la distance périodique D par le cosinus de l'angle de réflexion a, soit une fraction D/C = t/ C(cos a) de l'ordre de 1/2. Selon d'autres configurations de polarisation sss et sps, ou pss, pour lesquelles l'onde générée 03 est polarisée orthogonalement au plan d'incidence, les ondes incidentes 01 et 02 sont polarisées orthogonalement au plan d'incidence, ou sont polarisées respectivement orthogonalement et parallèlement au plan d'incidence. Selon encore d'autres configurations de polarisation ssp, ppp et spp, ou psp, cour lesquelles l'onde générée 03est polarisée parallèlement au plan d'incidence, les ondes incidentes 01 et 02 sont polarisées orthogonalement ou parallèlement au plan d'incidence, ou sont polarisées respectivement orthogonalement et parallèlement au plan d'incidence. L'invention n'est pas limitée à la réalisation décrite ci-dessus et le milieu optiquement non linéaire peut être un fluide, liquide ou gaz, optiquement non linéaire enfermé dans une enceinte dont une paroi offre une extrémité d'entrée de convertisseur de longueur d'onde qui est transparente aux première et deuxième ondes incidentes 01 et 02 et une autre paroi offre une extrémité de sortie de convertisseur de longueur d'onde qui est transparente à la troisième onde générée 03. 19 REVENDICATIONS 1 - Procédé pour générer à partir de première et deuxième ondes monochromatiques colinéaires (01, 02) traversant un milieu optiquement non linéaire (M) une troisième onde monochromatique (03), le milieu induisant entre les trois ondes un déphasage de propagation qui a la valeur n si les trois ondes parcourent une longueur de cohérence (C) dans le milieu et qui est compensé à la valeur 0 modulo 2nt chaque fois que les trois ondes ont parcouru une distance périodique (D) dans le milieu, caractérisé en ce que la distance périodique (D) est strictement inférieure à la longueur de cohérence (C). 2 - Procédé conforme à la revendication 1, selon lequel le déphasage de propagation entre les trois ondes est compensé à la valeur 0 modulo 2n par une réflexion interne totale des trois ondes sur des faces parallèles (F) bordant le milieu optiquement non linéaire (M) et distantes d'une épaisseur (t) inférieure à la distance périodique (D). 3 - Procédé conforme à la revendication 1 ou 2, selon lequel le milieu optiquement non linéaire est un fluide dans une enceinte dont une paroi est transparente aux première et deuxième ondes et une paroi est transparente à la troisième onde. 4 - Procédé conforme à l'une quelconque des revendications 1 à 3, selon lequel la distance périodique (D) est environ la moitié de la longueur de cohérence (C). Procédé conforme à l'une quelconque des revendications 1 à 4, selon lequel les première et deuxième ondes ont la même longueur d'onde. 6 - Dispositif de génération d'onde comprenant un milieu optiquement non linéaire (M) dans lequel deux ondes monochromatiques colinéaires incidentes (Ci, 02) sont injectées pour générer une onde monochromatique (03) et qui induit entre les trois ondes un déphasage de propagation ayant la valeur n si les trois ondes parcourent une longueur de cohérence (C) dans le milieu et compensé à la valeur 0 modulo 2n chaque fois que les trois ondes ont parcouru une distance périodique (D) dans le milieu, caractérisé en ce que la distance périodique (D) est strictement inférieure à la longueur de cohérence (C). 7 - Dispositif conforme à la revendication 6, dans lequel le milieu optiquement non linéaire (M) est limité par deux grandes faces parallèles (F) entre lesquelles les ondes se réfléchissent selon un angle de réflexion (a) supérieur aux angles critiques de réflexion totale dans le milieu optiquement non linéaire (M) pour les trois ondes et qui sont distantes d'une épaisseur (t) égale au produit de la distance périodique (D) par le cosinus de l'angle de réflexion. 8 - Dispositif conforme à la revendication 6 ou 7, selon lequel la distance périodique (D) est environ la moitié de la longueur de cohérence (C). 9 - Dispositif conforme à l'une quelconque des 35 revendications 6 à 8, dans lequel le milieu optiquement non linéaire est un semiconducteur ou un matériau ferroélectrique sous la forme d'une plaque. - Dispositif conforme à la revendication 9, dans lequel l'épaisseur (t) de la plaque est inférieure à 50 m environ. 11 - Dispositif conforme à l'une quelconque des revendications 6 à 10, comprenant un prisme (INa) pour injecter les deux ondes incidentes dans ledit milieu et un prisme (EXa) pour extraire l'onde à générer dudit milieu. 12 - Dispositif conforme à l'une quelconque des revendications 6 à 10, comprenant un réseau de couplage (INb) pour injecter les deux ondes incidentes dans ledit milieu et un réseau de couplage (EXb) pour extraire l'onde à générer dudit milieu. 13 - Dispositif conforme à l'une quelconque des revendications 6 à 10, comprenant un cône d'acceptance JNc) pour injecter les deux ondes incidentes dans ledit milieu et un cône de sortie (EXc) pour extraire l'onde à générer dudit milieu. 14 - Dispositif conforme à l'une quelconque des revendications 6 à 10, comprenant un prisme et un réseau de couplage, l'un des prisme et réseau de couplage injectant les deux ondes incidentes dans ledit milieu et l'autre des prisme et réseau de couplage extrayant l'onde à générer dudit milieu.